(57)【要約】      （修正有）【課題】悪臭形成の問題を克服または少なくとも低減する衣料品を提供する。【解決手段】本発明は、内表面を含む衣料品または靴に関し、内表面がスパイダーシルクを含む領域を含む。これはスパイダーシルクの抗菌効果に起因する。同時にスパイダーシルクはヒトの皮膚に生息するすべての細菌を殺すとは限らず、皮膚フローラに有益なベース個体群を維持するのを助ける。スパイダーシルクは、衣料品または靴の内表面の領域に設置される。スパイダーシルクが着用者の皮膚と直接接触するようになることも可能である。例えば、下着、ジャージ、水着、Ｔシャツ等などの衣料品の場合、スパイダーシルクがこうした衣料品の内表面に設置される可能性があり、着用者の皮膚に直接接触する可能性がある。従って、スパイダーシルクは、衣料品または靴を着用するときに着用者の皮膚に接触するように、本発明による衣料品または靴に配置されうる。【選択図】図４Ｂ
2018119252.tif 000002
【特許請求の範囲】
【請求項１】
内表面を含む衣料品または靴であって、前記内表面がスパイダーシルクを含む領域を含む、衣料品または靴。
【請求項２】
前記衣料品または靴を着用したときに、前記スパイダーシルクが着用者の皮膚と接触するように配置される、請求項１に記載の衣料品または靴。
【請求項３】
前記領域が、スパイダーシルクを含む第１のヤーンを含む、請求項１または２に記載の衣料品または靴。
【請求項４】
前記内表面の少なくとも一部が、前記領域を含む第１の布地によって形成される、請求項１から３のいずれか１つに記載の衣料品または靴。
【請求項５】
前記第１の布地が、スパイダーシルクを含む第１のヤーンを含む、請求項４に記載の衣料品または靴。
【請求項６】
前記第１の布地が、前記衣料品または靴に組み込まれる前に、水に晒すことによって縮められる、請求項５に記載の衣料品または靴。
【請求項７】
前記第１のヤーンが、前記第１の布地を形成するために使用する前に縮められる、請求項５に記載の衣料品または靴）。
【請求項８】
前記第１のヤーンが、それを水槽を通過させることによって縮められる、請求項７に記載の衣料品または靴。
【請求項９】
前記第１のヤーンが、本質的にスパイダーシルクだけを含む、請求項８に記載の衣料品または靴）。
【請求項１０】
前記第１のヤーンが、スパイダーシルクと異なる第２の材料を含む、請求項３、５−８のいずれか１つに記載の衣料品または靴。
【請求項１１】
前記スパイダーシルクおよび前記第２の材料が共押出される、請求項１０に記載の衣料品または靴。
【請求項１２】
前記第１の布地が、スパイダーシルクと異なる材料から作られた第２のヤーンを含む、請求項５から１１のいずれか１つに記載の衣料品または靴。
【請求項１３】
前記第１のヤーンが嵩高加工された、請求項３、５−１２のいずれか１つに記載の衣料品または靴。
【請求項１４】
前記第１の布地が、編物、織物または不織布である、請求項４から１３のいずれか１つに記載の衣料品または靴。
【請求項１５】
前記内表面の前記領域が、スパイダーシルクを含む被覆を含む、請求項１から１４のいずれか１つに記載の衣料品または靴。
【請求項１６】
前記内表面が、内張りの一部である、請求項１から１５のいずれか１つに記載の衣料品または靴。
【請求項１７】
スパイダーシルクを含む外表面をさらに含む、請求項１から１６のいずれか１つに記載の衣料品または靴。
【請求項１８】
前記外表面の少なくとも一部が、スパイダーシルクを含む第２の布地によって形成される、請求項１７に記載の衣料品または靴。
【請求項１９】
前記第２の布地が、スパイダーシルクを含む第３のヤーンを含む、請求項１８に記載の衣料品または靴。
【請求項２０】
前記第２の布地が、前記第１の布地と比べて異なる編物構造および／またはヤーン構造を含む、請求項１９に記載の衣料品または靴。
【請求項２１】
スパイダーシルクを含む複数の層をさらに含む、請求項１から２０のいずれか１つに記載の衣料品または靴。
【請求項２２】
靴甲部を含み、前記内表面が前記靴甲部の一部である、請求項１から２１のいずれか１つに記載の靴。
【請求項２３】
前記領域が前記衣料品のわきの下の区域に配置される、請求項１から２１のいずれか１つに記載の衣料品。
【請求項２４】
請求項１から２３のいずれか１つに記載の衣料品または靴を製造する方法であって、前記衣料品または靴の内表面を提供するステップと、前記内表面の領域にスパイダーシルクを提供するステップとを含む、方法。
【発明の詳細な説明】
【技術分野】
【０００１】
本発明は、スパイダーシルクを含む衣料品または靴に関する。
【背景技術】
【０００２】
衣料品または靴は、皮膚真菌の発生のために匂いが生じる傾向がある。これは、使用する繊維の構造に起因して、合成材料から大規模に作られた衣料品または靴に特に当てはまる。問題は、スポーツ活動中に衣料品または靴を着用するときに汗に供される、スポーツ用衣料品または靴で悪化することである。
【０００３】
銀などの抗菌材料は、上述の問題を緩和する可能性がある。しかしながら、いくつかの細菌は人体に有益であり、健全な皮膚フローラを維持するために必要でさえある。従って、こうした材料は有用な細菌を同様に殺す傾向があるので、利益よりも害をより多くもたらす恐れがある。
【０００４】
米国特許第７，５８７，８４１号明細書によれば、足首損傷のリスクを低減するための足首支持部材を備えた靴が提供されている。足首支持部材は、曲げられるシート材料の堅く弾力性のある一部分であり、ベース部分ならびに上方および後方に傾斜している複数の外側（lateral）および内側（medial）の帯状のものを含んでいる。足首支持部材は、追加の強度および柔軟性のために、人工のスパイダーウェブシルクと一緒に結びつけられている。しかしながら、この文献では、上述した技術的問題への言及もなく、解決策の提供ない。
【先行技術文献】
【特許文献】
【０００５】
【特許文献１】米国特許第７，５８７，８４１号明細書
【特許文献２】国際公開第２０１４０３７４５３号パンフレット
【特許文献３】米国特許第７８６８１４６号明細書
【特許文献４】米国特許第８０９７５８３号明細書
【特許文献５】米国特許第８３７２４３６号明細書
【特許文献６】欧州特許出願公開第２５４７８１０号明細書
【特許文献７】国際公開第２０１１０６９６４３号パンフレット
【特許文献８】欧州特許第２６１５１０２号明細書
【発明の概要】
【発明が解決しようとする課題】
【０００６】
従来技術に鑑みて、本発明の目的は、特にスポーツ用途用の衣料品または靴に関する、悪臭形成の問題を克服または少なくとも低減する衣料品または靴を提供することである。
【課題を解決するための手段】
【０００７】
上述の目的は、スパイダーシルクを含む領域を含む内表面を含む衣料品または靴により達成される。
【０００８】
本発明の文脈での内表面は、着用者の皮膚に面するように適合した表面であると理解される。
【０００９】
本発明の文脈でのスパイダーシルクは、スパイダーシルクまたはスパイダーシルク様タンパク質を含む、任意の天然または合成材料であると理解される。従って、本発明の文脈でのスパイダーシルクは、クモによって、または天然スパイダーシルクの特性を合成することを意図する合成プロセスによって製造しうる。合成スパイダーシルクのヤーンまたは糸を得る適当な方法は、例えば国際公開第２０１４０３７４５３号パンフレット、米国特許第７８６８１４６号明細書、米国特許第８０９７５８３号明細書、米国特許第８３７２４３６号明細書および欧州特許出願公開第２５４７８１０号明細書に記載されている。
【００１０】
本発明の発明者は、衣料品または靴の内表面にスパイダーシルクを提供することによって、特にスポーツ用衣料品または靴に対して、悪臭の形成を低減することができることを見出した。これはスパイダーシルクの抗菌効果に起因する。同時に、スパイダーシルクはヒトの皮膚に生息する全ての細菌を殺すとは限らず、皮膚フローラに有益な細菌のベース個体群（base population）を維持するのを助ける。さらに、その優れた引張強度に起因して、スパイダーシルクは着用者の動きによってもたらされる力に耐えることができる。この側面はスポーツ用衣料品または靴では特に重要である。さらに、スパイダーシルクは高い耐摩耗性を有する。こうした耐性は、フィラメントを切断するのにより大きな力を要するような、高い引張強度を有するそのフィラメントによって説明することができる。このため、スパイダーシルクはその悪臭低減効果を長期間にわたって果たすことができる。
【００１１】
本発明によれば、スパイダーシルクは、衣料品または靴の内表面の領域に設置される。衣料品または靴の内表面は、衣料品または靴を着用したときに着用者の皮膚に面することのない外表面とは対照的に、衣料品または靴を着用したときに着用者の皮膚に面するように適合した表面であると理解される。このことは、スパイダーシルクが着用者の皮膚に直接接触することを必ずしも意味しない。例えば、トラックスーツ、スポーツジャケット、ショートパンツ等などの衣料品の場合、着用者は下着または別の衣類を着用する可能性があり、スパイダーシルクは下着または他の衣類と接触するようになる。靴の場合、着用者は靴下を履く可能性があり、スパイダーシルクは靴下と接触するようになる。
【００１２】
それでも、本発明の文脈では、スパイダーシルクが着用者の皮膚と直接接触するようになることも可能である。例えば、下着、ジャージ、水着、Ｔシャツ等などの衣料品の場合、スパイダーシルクがこうした衣料品の内表面に設置される可能性があり、着用者の皮膚に直接接触する可能性がある。靴の場合、短距離走用靴の場合、靴下無しで靴を履く可能性があり、スパイダーシルクが着用者の皮膚に直接接触する可能性がある。従って、スパイダーシルクは、衣料品または靴を着用するときに着用者の皮膚に接触するように、本発明による衣料品または靴に配置されうる。
【００１３】
さらに靴の場合、スパイダーシルクを含む内表面の領域は、靴甲部、中敷または両方に設置されうる。一般に、スパイダーシルクを含む領域は、特定の場所に設置することができ、高い抵抗（破断前の大きな伸び）を有しながら、局所的に強度を増加させるために使用することができる。
【００１４】
さらにスパイダーシルクは、強く破断前に大きな伸びを有する材料であるが、タンパク質に基づいているので着色が容易な材料でもある。そのうえ、スパイダーシルクは高いＵＶ−耐性を有する。産業界における他の弾性繊維は、Ｄｙｎｅｅｍａ（登録商標）繊維などのように着色が容易でない、かつ／またはＫｅｖｌａｒ（登録商標）などのようにＵＶに耐性がない。
【００１５】
さらに、スパイダーシルクは吸湿性が高い。従って、スパイダーシルクは、衣料品であれ靴であれ、汗の管理および／または冷却効果が求められる用途に使用されうる。スパイダーシルクは、本明細書で記載する他の特徴と組み合わせて、こうした機能を提供できる可能性がある。
【００１６】
靴または布地の第２の領域は、撥水性でありうる。従って、スパイダーシルクを備えた領域は静菌効果および吸湿効果を提供できるが、第２の領域は湿気が靴または衣料品に入ることを防ぐまたは少なくとも低減することができる。従って衣料品または靴の湿気、より特定すると着用者の汗は、よりよく管理される可能性がある。いくつかの実施形態では、それは汗を導き汗をよりよく蒸発させるのを助ける可能性がある。第２の撥水性領域は、スパイダーシルクを含む第１の領域と少なくとも部分的に重なる可能性がある。従って、衣料品または靴の異なる層で、異なる機能を生じるであろう。加えて、スパイダーシルクを含む第１のヤーンを、撥水性ヤーンとともに織るまたは編んでもよい。このようにして、吸湿レベルは、例えば、第１のヤーンの割合を変化させることによって、衣料品または靴の異なる領域において変化させることができる。
【００１７】
言及した領域はスパイダーシルクを含む第１のヤーンを含むことができる。例えば、このヤーンは革などのベース層上に刺繍してもよい。他の実施形態では、第１のヤーンは上記領域に据えられる布地を形成するために使用してもよい。
【００１８】
本発明による衣料品または靴の内表面の少なくとも一部は、その領域を含む第１の布地によって形成されうる。第１の布地は、スパイダーシルクを含む第１のヤーンを含むことができる。布地は、１００％スパイダーシルクヤーンで形成してもよく、１００％より少ないパーセントだけ含有して、天然、合成もしくは生体模倣のいずれであれ異なる材料のヤーンと組み合わせてもよい。例えば、スパイダーシルクヤーンをポリエステルヤーンと組み合わせて編物布地で使用してもよい。
【００１９】
特に、布地を３０％〜１００％のスパイダーシルク、より特定すると４０％〜１００％のスパイダーシルクで形成してもよい。一般に、スパイダーシルクの量は特定の用途に依存する可能性があり、着用者の皮膚に近い場合は、５０％〜１００％でもよく、皮膚からより遠く引張強さの目的では１０％〜７５％、例えば衣料品または靴の外層では１０％〜６５％の間でもよい。
【００２０】
スパイダーシルクの布地は、スパイダーシルクヤーン同士を、もしくは異なる材料の他のヤーンとともに、織る、編む、刺繍することによって、またはスパイダーシルクの繊維で不織布を形成することによって、形成することができる。
【００２１】
スパイダーシルクヤーンをベース層に刺繍してもよい。ベース層は任意の材料、例えば布地、革、不織布、ポリマーシート等であってもよい。本発明のいくつかの実施形態では、スパイダーシルクヤーンを衣料品または靴の特定の場所に刺繍してもよい。
【００２２】
スパイダーシルクヤーンは、全くまたはほとんど調整せずに従来の編み機において使用でき、他の材料のヤーンとともに編むことができる。特に、材料の高い強度／弾性率という理由で、機械のパラメータを変更する必要はない。従って、機械の速度およびヤーンの張力などの機械へのわずかな調整だけが必要である。これは、編むことができないＫｅｖｌａｒ（登録商標）またはＤｙｎｅｅｍａ（登録商標）などの他の繊維と異なる。破断前の大きな伸びに起因して、ヤーンに高い張力をかける編みパターンを使用することができる。これによって、例えば横方向の運動（lateral sports）における外側の支えなどの良好な支えを提供するために、靴甲部に取り込むことができる堅い編物布地を作り出すことが可能になる。また、本発明によるスパイダーシルクを含む布地は、異なるデニールおよび／または太さ（直径）のスパイダーシルクヤーンを含むこともできる。ヤーンは異なる断面形状を有してもよい。
【００２３】
一般に、スパイダーシルクのヤーンまたは糸は、さらに高い弾性および高強度を備えて、特に衣料品の一部分または靴用の布地に使用することができる。特に、それは、その強度を維持しながら、非常に大きな破断伸びを有する。スパイダーシルクは、Ｄｙｎｅｅｍａ（登録商標）およびＫｅｖｌａｒ（登録商標）と比較して、非常に強く、非常に弾性である。
【００２４】
第１の布地は、衣料品または靴に組み込む前に水に晒すことによって、縮ませることができる。スパイダーシルク布地（特に編物では）は、最初に水に晒されると、高い収縮率で縮むことができる。その結果、スパイダーシルクを最初に編物布地に編み、次に縮ませた、非常に堅い編物布地を得ることができる。
【００２５】
本発明はまた、（ａ）スパイダーシルクを含む少なくとも１種類のヤーンで布地を編み、（ｂ）その布地を縮ませる、衣料品の一部分または靴を製造する方法も企図している。布地は、液体の水または蒸気と接触させることにより、縮ませることができる。その結果は、非常に小さな寸法の編物ループを備えた非常に堅い編物布地である。編物ループは「締まる（lock）」ことにより、高い剛性の編物を形成する。それは、例えば、素足で履いている間、足に堅くぴったりしている必要がある短距離走用靴において有益であることができる。本発明によるスパイダーシルクを使用するおかげで、短距離走用靴の内表面は静菌性であり、快適な皮膚感覚を提供する。
【００２６】
布地は縮ませて、次に衣料品の一部分または靴（特に靴甲部）を作り出すために使用することができる。従って、この第１の代替案によれば、スパイダーシルクヤーン（例えば、第１のヤーン）は、例えば編むことによって布地（例えば、第１の布地）を形成するために使用される。次に、その布地を、完成製品（例えば衣料品または靴）を形成するために使用する前に縮ませる。例えば、靴の場合、布地において靴甲部を切断し、次に靴を形成するために使用する。代わりにまたは追加的に、中敷の少なくとも１つの層をスパイダーシルクの布地から切断し、この層を中敷の最上部に（靴の内側に面して）据えることができる。
【００２７】
代わりにまたは上の選択肢と組み合わせて、布地を形成するために使用する前に、第１のヤーンを水に晒すことができる。いくつかの実施形態では、ヤーンを第１の布地を形成するために使用する前に、ヤーンを縮ませることができる。この場合、予め縮ませたスパイダーシルクヤーンを第１の布地を形成するために使用し、それが非常に堅く耐久性のある布地をもたらす。この技法を上の技法と組み合わせてもよく、すなわち、完成した布地を、衣料品または靴を製造するために使用する前に、追加的に水に晒してもよい。第１のヤーンは、それを水槽を通過させることによって、縮ませてもよい。
【００２８】
代わりにまたは組み合わせて、布地を使用して衣料品の一部分または靴を作り出し、次に寸法に縮めてもよい。例えば靴甲部を形成し、次に靴型（last）に据えながら縮ませてもよい。いくつかの実施形態では、衣料品の一部分または靴を形成するために使用する前に、布地を部分的に縮ませ、次に、衣料品の一部分または靴を形成した後に追加の収縮に供してもよい。
【００２９】
しかしながらいくつかの実施形態では、スパイダーシルクのヤーンも布地もいずれも、衣料品または靴に組み込む前に縮ませないが、半完成の衣料品または靴を蒸気および／または水に晒す。この場合、所望の寸法を備えた衣料品または靴を得るために、最終的な（収縮後の）寸法を当然に考慮しなければならない。この技法によって、（部分的に）堅く、耐久性のある衣料品または靴を得ることができる。
【００３０】
スパイダーシルクは、蒸気および／または水に最初に供したときに主に縮むので、スパイダーシルクを予め縮ませる上記選択肢は、最終製品（例えば、衣料品または靴）中のスパイダーシルクはこれ以上縮まないことを保証する。特に、スパイダーシルクを含む衣料品または靴を蒸気に晒してもよい。より特定すると、靴甲部を靴型の上で蒸気に晒してもよい。本発明者は、水の代わりに蒸気を使用すると、収縮プロセスをより良く制御できることを見出した。
【００３１】
第１のヤーンは、本質的にスパイダーシルクだけを含んでもよい。従って、第１の布地が全て第１のヤーンから作られている場合は、第１の布地は同様に本質的にスパイダーシルクだけを含んでもよい。しかしながら、第１の布地を、第１のヤーンおよびスパイダーシルクと異なる材料を含む第２のヤーンから製造することも可能である。従って、スパイダーシルクを第１のヤーンの中で、または２つの異なるヤーンを使用して、少なくとも１種類の異なる材料と混合することによって、第１の布地の特性を調整することができる。さらに、純粋なスパイダーシルクヤーンで布地を形成するのに比べて、必要なスパイダーシルクはより少ない。
【００３２】
一般に、スパイダーシルクヤーンおよび異なる材料のヤーンを一緒に使用して、領域を形成することができる（例えば織布または編物の布地において、それらが互いに交差する）。しかしながら、他の実施形態では、布地の第１の領域はスパイダーシルクヤーンを含むことができ、布地の第２の領域は異なる材料のヤーンを含むことができる。
【００３３】
第１のヤーンにおけるスパイダーシルクを別の材料と混合する場合、他の材料は天然、合成または生体模倣の構成材料であってもよい。混合は、例えば共押出または被覆によって達成することができる。代わりに、繊維を撚るもしくは交絡させてもよく、または複数の材料のステープル繊維を混紡ステープルヤーン中に合わせてもよい。スパイダーシルクを例えば異なる材料のヤーン上に被覆として、または異なる材料のヤーンの周りにラッピングヤーンとして付けてもよい。ある例では、第１のヤーンは、スパイダーシルクおよび少なくとも１種類のプラスチック材料を含むことができる。プラスチック材料は、ヤーンに、従って第１の布地に追加的機能を与えることができる。こうした機能の例は、断熱、モイスチャーウィッキング性（moisture wicking）、撥水性、追加の耐摩耗性、追加の剛性および安定性、溶融性、色等である。
【００３４】
第１の布地は、スパイダーシルクとは異なる材料から作られた第２のヤーンを含むことができる。このようにして、布地には追加の機能を提供することができる。スパイダーシルクヤーンは静菌効果を提供するが、第２のヤーンは、例えば、モイスチャーウィッキング性であって、皮膚から汗を逃がすことができる。第２のヤーンを、例えばポリエステルなどのプラスチックから作ってもよい。
【００３５】
第１のヤーンは嵩高加工（texturize）してもよい。このように、ヤーンを例えば「バルキー加工（bulk）」してもよい。これは、ヤーンを柔らかくすることによって、ヤーンの触覚を改善する。また、こうしたプロセスはヤーンに異なる機械的特性を与える。それは特にヤーンの耐熱性、特に別の布地との擦過または摩擦によって生じた熱における耐熱性を改善する。また、こうしたヤーンはより多くの空洞部分を包み込んでいるので、より保温性である。こうしたバルキー加工は、ヤーンを形成中にエアジェットにかけることによって得ることができる。
【００３６】
第１の布地は、編物、織物または不織布であってもよい。これらの種類の布地は、適切な機械で費用効率よく製造することができる。スパイダーシルクの特性のおかげで、スパイダーシルクを加工するのに、ごくわずかな調整が必要なだけである。
【００３７】
また、例えば刺繍または被覆を通して、スパイダーシルクを後から布地に加えてもよい。内表面の領域は、スパイダーシルクを含む被覆を含んでもよい。従って、衣料品または靴（靴甲部もしくは中敷など）を、スパイダーシルクの利点、特に静菌効果および快適な皮膚感覚から利益を得るように、低い製造費用で、スパイダーシルクのタンパク質で被覆することができる。費用が低いのは、スパイダーシルクヤーンで布地を形成するのに比べて必要なスパイダーシルクがより少ないためである。被覆の実施例は、国際公開第２０１１０６９６４３号パンフレットに見出すことができ、これは不活性または天然素材の材料を絹ポリペプチドで被覆する方法に関する。
【００３８】
被覆はフォーム、ゲルまたは不織布であってもよい。フォーム、ゲルまたは不織布としてどう被覆を適用するかの実施例は欧州特許第２６１５１０２号明細書に見出すことができる。
【００３９】
内表面は、衣料品または靴の内張りの一部でありうる。特に、本発明による衣料品または靴（靴甲部および／または中敷など）は、スパイダーシルクを含む少なくとも１つの層を含むことができる。スパイダーシルクを衣料品の裏地または靴甲部もしくは中敷の裏地に使用する利点は、スパイダーシルクは非常に快適で、特に良好な皮膚感覚を提供することである。それは生体適合性でもあり、従って非アレルギー性であり、裏地が皮膚と直接接触することになっても皮膚を刺激しない。スパイダーシルクは、皮膚および創傷に特に配慮し柔らかいので、リカバリーシューズまたはリカバリー衣料品においても有利でありうる。
【００４０】
すでに言及したように、スパイダーシルクは汚損防止（静菌性）であるので、他の布地よりもスパイダーシルクを含む布地では細菌の発生は少ない。従って、スパイダーシルクを含む裏地を、衣料品の一部分または靴で使用することは、細菌に起因する匂いの発生または皮膚真菌の発生を制限するのに特に有利である。それは、特に発汗時に衣服に着く悪臭を低減することができる。スパイダーシルクは、特に素足で履く靴の中敷、および特に例えばわきの下などの衣料品の一部分の領域で使用されうる。
【００４１】
衣料品または靴は、スパイダーシルクを含む外表面をさらに含むことができる。スパイダーシルクは非常に高い強度および耐摩耗性を有し、従って靴または衣料品の一部分の外層を形成することができる。それは特に、上で記載した快適な内層と組み合わせて使用されうる。
【００４２】
いくつかの実施形態では、衣料品の一部分または靴甲部の少なくとも１つの領域は、スパイダーシルクを含む１層だけを含む。その結果、このただ１つの層は、衣料品の一部分または靴甲部の内表面および外表面の両方を形成する。
【００４３】
代わりに、外表面の少なくとも一部を、スパイダーシルクを含む第２の布地によって形成してもよい。第２の布地は、スパイダーシルクを含む第３のヤーンを含んでもよい。いずれの場合も、スパイダーシルクの有利な特性は、衣料品または靴の両側に存在するであろう。内側では静菌効果が最も重要であるが、外側にあるスパイダーシルクは、剛性、安定性および耐摩耗性を付与するであろう。
【００４４】
第２の布地は、第１の布地に比べて異なる編物構造および／またはヤーン構造を含むことができる。内表面上の編物および／またはヤーン構造は、快適な感覚を提供することができるが、外表面上の編物および／またはヤーン構造は、安定性、耐摩耗性等を提供することができる。いくつかの実施形態では、内表面上の第１の布地用第１のヤーンは、上で記載したようにテクスチャー加工されている。いくつかの実施形態では、第１の布地は小さな編目（knit stitch）を含み、第２の布地は大きな開口を含む（例えば、編むときにミス編目（miss stitch）によって得られる）。第１の布地を内表面に据えてもよく、第２の布地を外表面に据えてもよい。
【００４５】
衣料品または靴は、スパイダーシルクを含む複数の層をさらに含んでもよい。加えて、１つまたは複数の層が、連続的に可剥性であってもよい。これは、着用可能な物品の美的感覚を変える可能性を提供することができる。それは、着用可能な物品が汚れている場合、洗浄する義務を回避することもできる。外層を取り除くと、物品を新品のように見せる点も有利である。それは、例えば内層が汚れている場合、衛生を改善する可能性もある。可剥性層は、衣料品の一部分または靴甲部の内表面、例えば裏地などに使用しうる。それは、衣料品の一部分または靴甲部の外表面にも使用しうる。例えばスパイダーシルクを含む生分解性層で作られた可剥性の層で実現された場合、こうした製品の環境フットプリントは非常に低いままでもあろう。こうした可剥性の層は、使用者が切断してもよく、層内の工学的に弱い線に沿って引き裂いてもよい。
【００４６】
これまで記載した靴は、内表面が靴甲部の一部である靴甲部を含んでもよい。これは、スパイダーシルクの静菌特性のおかげで、靴内での悪臭形成を防止する、または少なくとも減少させることができる。
【００４７】
靴はさらに靴底構造を含むことができ、靴底構造は靴甲部から分離できる。従って、スパイダーシルクを含む領域を靴甲部の内表面に配置することができ、靴甲部は靴底構造から引き離すことができ、スパイダーシルクのおかげで生分解性である。靴底は通常耐久性があり、スパイダーシルクを含む異なるまたは新しい靴甲部とともに使用することができる。その結果、靴底の寿命を増加することができる。実際、最近は一部の使用者は、靴の美的感覚を変更したいため、および／または甲部が劣化するため、および／または靴が汚れているため、しばしば彼らの靴を変更する。スパイダーシルクは（タンパク質に基づいており）完全に生分解性であるので、スパイダーシルクで作られた布地の甲部は、非常に低い環境フットプリントを有する。これは、スパイダーシルクヤーンを含む交換可能な甲部を備えた靴に同様に当てはまる。同様に、衣料品の一部分は、スパイダーシルクヤーンを含む交換可能な層を含むことができる。耐久性のある部分が保持され、更新された部分が生分解性であるので、これは非常に持続可能な靴／衣料品の一部分を作るであろう。
【００４８】
衣料品の一部分の場合に、スパイダーシルクを含む領域を、衣料品のわきの下区域に配置することができる。この区域では、吸湿および静菌特性と同様に、特にテニス（サーブの動き）などのある種のスポーツでは、強度および柔軟性が要求される。良好な防備、ならびに同時に柔軟性および湿気管理を確実にするために、それをグローブでも使用することができる。
【００４９】
本発明のさらなる態様は、上で記載した衣料品または靴を製造する方法であって、着用者の皮膚に面するように適合した、衣料品または靴の内表面を提供するステップと、内表面の領域にスパイダーシルクを提供するステップとを含む方法に関する。
【００５０】
本発明の文脈で使用するスパイダーシルクは、所与の方法でいくつかの特定の化学薬剤と反応するために、この化学薬剤に敏感にすることができる。例えば、それはこの特定の化学薬剤または化学物質群に可溶性にすることができる。従って、こうしたスパイダーシルクを含有する製品は、スパイダーシルクがタンパク質に基づいているので、生態学的な方法で容易に再生利用または廃棄されうる。
【００５１】
本発明の文脈でのスパイダーシルクは、布地の代用品において、または緩衝性詰め物として、衣料品の一部分または靴で使用できる、不織布の布地を形成するために、不織布で使用してもよい。スパイダーシルクを含む不織布を調製するために、電界紡糸を使用することができる。こうした不織布は被覆としても使用できる。
【００５２】
スパイダーシルクの特性は、その物理的および／または化学的特性をカスタマイズするために、それが作られているタンパク質の特性を修正することによって調整することができる。例えば、スパイダーシルクは、特定の化学物質または化学物質群に反応性であることができ、こうした化学物質等に可溶性であるように設定することができる。
【００５３】
一般に、スパイダーシルクは、衣類および靴の産業、特にスポーツ衣類およびスポーツ靴の産業において要求される、全てのこれらの異なる技術的機能間の完全なバランスを有する材料である。それは、本明細書で記載する異なる特徴を互いに結びつける唯一の材料である。従って、スパイダーシルクを含む１層だけを備えた靴甲部または衣料品の一部分を形成し、一方で多くの機能的特徴を同時に示すことが可能である。
【００５４】
ここで、本発明の好ましい実施例および実施形態を、以下の図を参照しながら以下で記載する。
【図面の簡単な説明】
【００５５】
【図１Ａ】本発明による靴の例示的実施形態を示す図である。
【図１Ｂ】本発明による靴の例示的実施形態を示す図である。
【図２】図１Ａおよび１Ｂの実施形態で使用できる、舌革の例示的実施形態を示す図である。
【図３Ａ】本発明の別の実施形態を示す図である。
【図３Ｂ】本発明の別の実施形態を示す図である。
【図３Ｃ】本発明の別の実施形態を示す図である。
【図３Ｄ】本発明の別の実施形態を示す図である。
【図４Ａ】スパイダーシルクヤーンを嵩高加工するプロセスを示す図である。
【図４Ｂ】スパイダーシルクヤーンを嵩高加工するプロセスを示す図である。
【図４Ｃ】スパイダーシルクヤーンを嵩高加工するプロセスを示す図である。
【図５Ａ】３次元の靴甲部を蒸気処理および縮ませるプロセスを示す図である。
【図５Ｂ】３次元の靴甲部を蒸気処理および縮ませるプロセスを示す図である。
【図５Ｃ】３次元の靴甲部を蒸気処理および縮ませるプロセスを示す図である。
【図６Ａ】２次元の靴甲部を蒸気処理および縮ませるプロセスを示す図である。
【図６Ｂ】２次元の靴甲部を蒸気処理および縮ませるプロセスを示す図である。
【発明を実施するための形態】
【００５６】
図１Ａおよび１Ｂは、本発明による靴１０の例示的実施形態を示し、図１Ａは外側視野、図１Ｂは内側視野を示す。しかしながら、上で記載したように、本発明はＴシャツ、ズボン、下着、ジャージ、トラックスーツ、水着等などの衣料品でも具現することができる。靴１０は短距離走用靴であり、靴底構造１１および靴甲部１２を含む。
【００５７】
靴底構造１１は、表底１１ａおよび表底に取り付けられたスパイクを含む。それらスパイクの３個を参照番号１１ｂとともに例示的に表示している。靴底１１に取り付けられているのは靴甲部１２である。図１Ａおよび１Ｂの例では、靴甲部１２は靴底構造１１に恒久的に固定されている。恒久的な接続は、接着、縫製、溶着（welding）、および同様の技法によって達成することができる。
【００５８】
図１Ａおよび１Ｂの例示的実施形態では、甲部１２は編物の甲部であり、すなわちそれは編機で作られる。より特定すると、図１Ａおよび１Ｂの甲部１２は、横編機で、少なくとも１つの編み段の長さが次の編み段の長さと異なる部分編み技法により編まれ、編まれた甲部は編機から出たときに３次元（非平面）の形状が与えられる。一般に本発明によれば、甲部は、刺繍、製織等によっても作ることができ、またはメッシュ材料もしくは不織布材料から作ることができる。図１Ａおよび１Ｂの例における甲部１２は、編んだ布地１３から作られる。布地１３は、１００％スパイダーシルクを含むヤーンから作られる。従って、靴甲部１２の内表面１４は同様にスパイダーシルクを含み、靴を実際に履いたときに着用者の皮膚に面するように適合される。スパイダーシルクの使用によって、靴甲部１２の重量は２０％〜３０％低減される。この例示的な実施形態におけるスパイダーシルクタンパク質は、大腸菌（Ｅ．ｃｏｌｉ）による発酵プロセスで作られた。タンパク質は、湿式紡糸プロセスを通してヤーンに変えられた。一般に、ヤーン中のスパイダーシルクの量は、上で説明したように１００％未満であってもよいことに留意すべきである。
【００５９】
図１Ａおよび１Ｂの例では、靴甲部はその表面の大部分上で１層だけ含む。この層は、１００％スパイダーシルクで得られた編物布地である。それによって、靴甲部の多くの内部領域がスパイダーシルクを含み、靴甲部の多くの外部領域がスパイダーシルクを含む。
【００６０】
従って、図１Ａおよび１Ｂの例では、本質的に靴甲部１２の全ての内表面はスパイダーシルクを含む。しかしながら、他の実施形態では、スパイダーシルクは、外側および／もしくは内側の側面、および／もしくは舌革区域および／もしくはカラー区域、またはこれらの例の組み合わせなどの、特定の領域（複数可）にだけ存在してもよい。
【００６１】
図１Ａおよび図１Ｂの例では、靴甲部は、ループ直径よりも明らかに大きい直径の複数の穴を含む。それらの穴は外側および内側の側面、ならびにつま先の上に設置され、空気の循環を助けている。靴甲部１２はスパイダーシルクからは作られていないいくつかの追加的構成材料、例えば、ひも穴の補強材１５および緩衝性材料を含有するカラーポケット１６、ならびに靴ひもなどを含む。
【００６２】
布地１３を２０％大きい寸法で編み、次に生産靴型で型を取った。次のステップでは、靴甲部１２が最終的に靴型の寸法を満たすように、制御された方法でヤーンを縮ませるために、甲部を蒸気処理した。靴甲部１２を水中に浸漬することによっては、収縮を必ずしも十分制御できないことに留意すべきである。
【００６３】
あるいは、編んだ布地１３を、靴１０に組み込む前に蒸気または水に晒すことによって、縮ませることができる。あるいは、布地１３のスパイダーシルクヤーンを、布地１３を形成するために使用する前に、蒸気または水に晒す、例えば水槽を通過させるなどによって、縮ませてもよい。
【００６４】
図１Ａおよび１Ｂの例では、第１のヤーンは本質的にスパイダーシルクだけを含む。しかしながら、スパイダーシルクおよび異なる材料の混合物を含むヤーンを使用することも可能である。ヤーン中のスパイダーシルクを別の材料と混合する場合、他の材料は天然、合成または生体模倣の構成材料でありうる。混合は、例えば共押出または被覆によって達成することができる。さらに、布地１３を、スパイダーシルクを含むヤーン、およびスパイダーシルクのない異なる材料を含む第２のヤーンから製造してもよい。
【００６５】
スパイダーシルクを別の材料とヤーン中で混合するのではなく、例えば、スパイダーシルクでできたいくつかのヤーン、ならびに、他の材料、例えば天然繊維系ヤーン（例えば、綿、リネン等）および／または合成繊維（例えば、ポリエステル、ナイロン等）などで作られたいくつかの他のもので、織る、または編むことによって、布地１３を作り出すことができる。
【００６６】
嵩を加えるため、またはさらなる紡績処理（spinning processing）および後処理用にヤーンを準備するために、以下の図４Ａ、４Ｂおよび４Ｃに関して記載するように、スパイダーシルクヤーンを嵩高加工することも可能である。「嵩高加工する」という用語は、しばしば「クリンプ加工する」と互換的に使用される。
【００６７】
図１Ａおよび１Ｂの例では、靴甲部１２が作られる布地１３はスパイダーシルクを含むので、スパイダーシルクは靴甲部１２の内表面１４上に存在する。しかしながら、靴甲部を非スパイダーシルク材料、例えばポリエステルまたはリネンなどの天然材料でさえから製造し、靴甲部の内表面にスパイダーシルクを提供することも可能である。例えば吹きつけ、刺繍等によって、こうした被覆を適用してもよい。
【００６８】
図１Ａおよび１Ｂの例での靴１０は、裏地を含まない。しかしながら、本発明による他の実施形態は裏地を含んでもよい。その場合、裏地の内表面はスパイダーシルクを含んでもよい。他の実施形態では、全ての裏地は本質的にスパイダーシルクから作られる。
【００６９】
図１Ａおよび１Ｂの例では、靴甲部１２を形成する布地１３はスパイダーシルクのヤーンまたは糸を含むので、靴甲部１２の外表面は同様にスパイダーシルクを含む。他の実施形態では、靴甲部の外表面は、内表面と異なる布地から作られてもよい。この外の布地はスパイダーシルクを含むヤーンを含んでもよい。しかしながら、本発明による靴甲部または衣料品の外表面が、スパイダーシルクを全く含まないことも可能である。
【００７０】
靴甲部に内の布地および外の布地を使用する場合、外の布地は、内の布地に比べて異なる編物構造および／またはヤーン構造を含んでもよい。一般に、本発明による衣料品または靴は、スパイダーシルクを含む複数の層をさらに含むことができる。
【００７１】
図２は、図１Ａおよび１Ｂの例示的靴甲部１２に取り付けることができる、舌革２０を示す。舌革２０もまた、スパイダーシルクを含む編んだ布地２１から作られている。舌革２０は、布地２１のループ直径よりも明らかに大きい直径の複数の穴を含み、空気の循環を可能にしている。
【００７２】
図３Ａ、３Ｂ、３Ｃおよび３Ｄは、本発明の別の実施形態、すなわちランニングシューズ１０を示す。ちょうど図１Ａおよび１Ｂの靴１０と同様に、この靴１０は靴底構造１１に取り付けられた靴甲部１２を同様に含む。靴甲部１２は、編んだ布地１３から作られている。布地１３は、靴甲部１２の表面の大部分、より特定すると靴甲部の全ての表面を形成する層を形成している。この実施形態における編んだ布地１３は、靴甲部１２の最も大きな部分を作り上げ、１００％スパイダーシルクで作られた、第１の領域または部分３１を構成する。しかしながら、この実施形態の変形例では、この領域３１におけるスパイダーシルクの量は、１００％未満であってもよい。
【００７３】
布地１３は、スパイダーシルクを含まない舌革およびカラーを含む、第２の領域または部分３２を構成する。しかしながらこの実施形態の変形例では、この第２の領域３２は、いくらかの量のスパイダーシルクを含むことができる。第１の領域３１におけるスパイダーシルクの割合が、第２の領域３２におけるものと異なることに気づくことは重要である。
【００７４】
第２の領域３２は、例えばポリエステルおよびエラステインのような異なるヤーンの混合物を含んでもよい。第１の領域３１および第２の領域３２は一緒に編まれる。
【００７５】
加えて、図３Ｄに見られるように、かかと領域に部分編みの線３３があり、靴甲部１２に横編機上で３次元形状を与える。
【００７６】
さらに、靴甲部１２は、靴甲部１２の弾性を局所的に修正するためにウェッビング３４を含む。
【００７７】
図４Ａ、４Ｂおよび４Ｃは、上述した、スパイダーシルクヤーンを嵩高加工するプロセスを図示している。一般に、嵩を加えるため、またはさらなる紡績プロセス（spinning process）、後処理、編むこと、製織等用にヤーンを準備するために、ヤーンを嵩高加工することができる。嵩高加工は、ヤーンの手触りにも影響を及ぼす。嵩高加工は、耐摩耗性または引張強度などのヤーンの特性にも影響を及ぼす。
【００７８】
図４Ａは、従来のヤーンを示す。図４Ｂは、エアジェットで処理したエアジェット嵩高加工されたものを示す。図４Ｃは、高度のエアジェット処理−例えば高パワーのエアジェットおよび／またはヤーンの低走行速度によるヤーン処理によって得た、仮撚り嵩高加工ヤーンを示す。
【００７９】
図５Ａ、５Ｂおよび５Ｃは、上述した靴甲部１２を蒸気処理および縮ませるプロセスを図示している。この例では、靴甲部１２はソックスとして３６０°編まれている。蒸気処理プロセスのために、靴甲部１２をテーブルなどの平面上に置く。蒸気アイロンを靴甲部１２の上方約５ｃｍ、すなわち靴甲部１２に接触しない距離に据える。蒸気を靴甲部１２の上に短時間、例えば４〜５秒静かに放出し、靴甲部１２を予め縮ませる。このように、この予め縮ませるステップ（図５Ａ〜５Ｃには示されていない）では、蒸気は適用するが、圧力は適用しない。
【００８０】
次に、図５Ａで靴甲部１２無しで示されている靴型５１に、靴甲部１２を着ける。靴型５１上で、靴甲部１２を蒸気処理し、靴型５１にフィットするまでアイロンをかける。この第２のステップでは、蒸気および圧力を適用し、圧力の適用はこのステップでは任意選択である。
【００８１】
上述したように、靴型５１は図５Ａでさらに詳細に示され、靴甲部１２のひも穴用のピン５２を備える。これらのピン５２は、蒸気処理中に靴甲部１２を把持するためにも使用される。靴型５１はまた、蒸気処理および任意選択的に圧力を適用する間の位置決め用に甲部を把持するための、面ファスナー（hook-and-loop fastener）の細片５４も備える。
【００８２】
上で記載したように、靴甲部１２を予め縮ませるステップは重要であると留意すべきであり、その理由は、そうしないと靴甲部１２は靴型に据えるには大きすぎるためである。
【００８３】
図５Ｃは、収縮の量を図示している。図５Ｃの上部は上で記載した収縮以前の靴甲部１２を示し、一方下部は収縮プロセス後の靴甲部１２を示す。
【００８４】
上で記載した収縮プロセスは、２次元に編んだ靴甲部にも適用することができる。違いは、図６Ａおよび６Ｂで図示するように、靴型を使用しないことである。この場合、靴甲部１２は、接触することなく靴甲部１２の上方にアイロン６１を据えることによって予め縮められもする。次に、蒸気を静かに適用する。第２のステップでは、靴甲部１２を台６２上に平らに置き、蒸気および任意選択的に圧力を適用し、靴甲部１２を最終寸法まで縮める。台６２は、靴型５１のピン５２と同様のピンを備える。図６Ｂでは、２つのそうしたピンを参照番号６３とともに例示的に表示している。
【００８５】
図に描いたまたは上で記載した構成材料の異なる配置、ならびに示されていないまたは記載されていない構成材料およびステップは、可能である。同様に、いくつかの特徴および部分的組み合わせは有用であり、他の特徴および部分的組み合わせを参照することなく採用してもよい。本発明の実施形態は、例示的目的であって、制限的な目的ではなく記載しており、別の実施形態はこの特許の読者には明白になるであろう。それゆえに、本発明は上で記載しまたは図に描いた実施形態に制限されず、以下の特許請求の範囲から逸脱することなく、様々な実施形態および修正を作りうる。
【００８６】
以下で、本発明の理解を容易にするために、さらなる実施形態を記載する。
【００８７】
１．内表面（１４）を含む衣料品または靴（１０）であって、内表面（１４）がスパイダーシルクを含む領域（３１）を含む、衣料品または靴（１０）。
【００８８】
２．衣料品または靴（１０）を着用したときに、スパイダーシルクが着用者の皮膚と接触するように配置される、前記実施形態１に記載の衣料品または靴（１０）。
【００８９】
３．領域（３１）が、スパイダーシルクを含む第１のヤーンを含む、前記実施形態のいずれか１つに記載の衣料品または靴（１０）。
【００９０】
４．内表面（１４）の少なくとも一部が、領域（３１）を含む第１の布地（１３）によって形成される、前記実施形態のいずれか１つに記載の衣料品または靴（１０）。
【００９１】
５．第１の布地（１３）が、スパイダーシルクを含む第１のヤーンを含む、前記実施形態に記載の衣料品または靴（１０）。
【００９２】
６．第１の布地（１３）が、衣料品または靴（１０）に組み込まれる前に、水に晒すことによって縮められる、前記実施形態に記載の衣料品または靴（１０）。
【００９３】
７．第１のヤーンが、第１の布地（１３）を形成するために使用する前に縮められる、実施形態５に記載の衣料品または靴（１０）。
【００９４】
８．第１のヤーンが、それを水槽を通過させることによって縮められる、前記実施形態に記載の衣料品または靴（１０）。
【００９５】
９．第１のヤーンが、本質的にスパイダーシルクだけを含む、前記実施形態に記載の衣料品または靴（１０）。
【００９６】
１０．第１のヤーンが、スパイダーシルクと異なる第２の材料を含む、実施形態３、または５から８のいずれか１つに記載の衣料品または靴（１０）。
【００９７】
１１．スパイダーシルクおよび第２の材料が共押出される、前記実施形態に記載の衣料品または靴（１０）。
【００９８】
１２．第１の布地が、スパイダーシルクと異なる材料から作られた第２のヤーンを含む、実施形態５から１１のいずれか１つに記載の衣料品または靴（１０）。
【００９９】
１３．第１のヤーンが嵩高加工された、実施形態３または５から１２のいずれか１つに記載の衣料品または靴（１０）。
【０１００】
１４．第１の布地（１３）が、編物、織物または不織布である、実施形態４から１３のいずれか１つに記載の衣料品または靴（１０）。
【０１０１】
１５．内表面の領域（３１）が、スパイダーシルクを含む被覆を含む、前記実施形態のいずれか１つに記載の衣料品または靴（１０）。
【０１０２】
１６．内表面（１４）が、内張りの一部である、前記実施形態のいずれか１つに記載の衣料品または靴（１０）。
【０１０３】
１７．スパイダーシルクを含む外表面をさらに含む、前記実施形態のいずれか１つに記載の衣料品または靴（１０）。
【０１０４】
１８．外表面の少なくとも一部が、スパイダーシルクを含む第２の布地によって形成される、前記実施形態に記載の衣料品または靴（１０）。
【０１０５】
１９．第２の布地が、スパイダーシルクを含む第３のヤーンを含む、前記実施形態に記載の衣料品または靴（１０）。
【０１０６】
２０．第２の布地が、第１の布地と比べて異なる編物構造および／またはヤーン構造を含む、前記実施形態に記載の衣料品または靴（１０）。
【０１０７】
２１．スパイダーシルクを含む複数の層をさらに含む、前記実施形態のいずれか１つに記載の衣料品または靴（１０）。
【０１０８】
２２．靴甲部（１２）を含み、内表面（１４）が靴甲部（１２）の一部である、前記実施形態のいずれか１つに記載の靴（１０）。
【０１０９】
２３．領域（３１）が衣料品のわきの下の区域に配置される、実施形態１から２１のいずれか１つに記載の衣料品。
【０１１０】
２４．前記実施形態のいずれか１つに記載の衣料品または靴（１０）を製造する方法であって、衣料品または靴（１０）の内表面（１４）を提供するステップと、内表面（１４）の領域（３１）にスパイダーシルクを提供するステップとを含む、方法。
【符号の説明】
【０１１１】
１０  靴
１１  靴底構造
１１ａ  表底
１１ｂ  スパイク
１２  甲部
１３  布地
１４  内表面
１５  ひも穴補強材
１６  カラーポケット
２０  舌革
２１  布地
３１  第１の領域
３２  第２の領域
３３  部分編みの線
３４  ウェッビング
５１  靴型
５２  ひも穴用ピン
５４  面ファスナー細片
６１  アイロン
６２  台
６３  ピン
【図１Ａ】
2018119252.tif 000003
【図１Ｂ】
2018119252.tif 000004
【図２】
2018119252.tif 000005
【図３Ａ】
2018119252.tif 000006
【図３Ｂ】
2018119252.tif 000007
【図３Ｃ】
2018119252.tif 000008
【図３Ｄ】
2018119252.tif 000009
【図４Ａ】
2018119252.tif 000010
【図４Ｂ】
2018119252.tif 000011
【図４Ｃ】
2018119252.tif 000012
【図５Ａ】
2018119252.tif 000013
【図５Ｂ】
2018119252.tif 000014
【図５Ｃ】
2018119252.tif 000015
【図６Ａ】
2018119252.tif 000016
【図６Ｂ】
2018119252.tif 000017
【外国語明細書】
2018119252000001.pdf